(57)【特許請求の範囲】
【請求項１】
正極集電体上に設けた充電によりリチウムイオンを脱離可能な正極材料を少なくとも含む正極と、負極集電体上に設けたイオン導電性ポリマーおよびリチウム塩からなるイオン導電性高分子層との２層構造からなる電池用部材を備える、リチウムイオンポリマー電池。
【請求項２】
前記正極材料が、一般式ＬｉｘＡｙＤｚＰＯ４（但し、ＡはＣｏ、Ｍｎ、Ｎｉ、Ｆｅ、ＣｕおよびＣｒからなる群から選択される少なくとも１種、ＤはＭｇ、Ｃａ、Ｓｒ、Ｂａ、Ｔｉ、Ｚｎ、Ｂ、Ａｌ、Ｇａ、Ｉｎ、Ｓｉ、Ｇｅ、ＳｃおよびＹからなる群から選択される少なくとも１種、０．９＜ｘ＜１．１、０＜ｙ≦１、０≦ｚ＜１、０．９＜ｙ＋ｚ＜１．１）で表わされる正極活物質からなる中心粒子と、該中心粒子の表面を被覆する炭素質被膜とを含む炭素質被覆正活物質である、請求項１に記載のリチウムイオンポリマー電池。
【請求項３】
前記一般式ＬｉｘＡｙＤｚＰＯ４におけるＡがＦｅである、請求項２に記載のリチウムイオンポリマー電池。
【請求項４】
前記イオン導電性高分子層が、ポリエチレンオキシド、ポリエチレンオキシド構造を含む共重合体、エチレンオキシド、エチレンオキシド構造を含む共重合体からなるイオン導電性ポリマーと、リチウム塩とを含む、請求項１〜３のいずれか１項に記載のリチウムイオンポリマー電池。
【請求項５】
請求項１〜４のいずれか１項に記載のリチウムイオンポリマー電池の製造方法であって、
正極集電体上に充電によりリチウムイオンを脱離可能な正極材料を少なくとも含む正極を形成する工程と、
負極集電体上にイオン導電性ポリマーおよびリチウム塩からなるイオン導電性高分子層を形成する工程と、
前記正極と前記イオン導電性高分子層とを貼り合わせて電池用部材を形成する工程と、
前記電池用部材を封止する前に、少なくとも１回、前記電池用部材から水分を除去する工程と、
前記電池用部材から水分を除去した後、低水分環境下、前記電池用部材を封止する工程と、を有するリチウムイオンポリマー電池の製造方法。
【発明の詳細な説明】
【技術分野】
【０００１】
本発明は、リチウムイオンポリマー電池およびその製造方法に関する。
【背景技術】
【０００２】
近年、小型化、軽量化、高容量化が期待される電池として、リチウムイオン二次電池等の非水電解液系の二次電池が提案され、実用に供されている。リチウムイオン二次電池は、リチウムイオンを可逆的に脱挿入可能な性質を有する正極および負極と、非水系の電解質とを備える。
リチウムイオン二次電池の負極材料の負極活物質としては、一般に、炭素系材料、またはリチウムイオンを可逆的に脱挿入可能な性質を有するＬｉ含有金属酸化物が用いられる。Ｌｉ含有金属酸化物としては、例えば、チタン酸リチウム（Ｌｉ４Ｔｉ５Ｏ１２）が挙げられる。
【０００３】
一方、リチウムイオン二次電池の正極は、電極集電体と、その電極集電体の一面に形成され、正極材料およびバインダー等を含む正極材料合剤層とを備える。正極材料に含まれる正極活物質としては、例えば、リン酸鉄リチウム（ＬｉＦｅＰＯ４）等のリチウムイオンを可逆的に脱挿入可能な性質を有するＬｉ含有金属酸化物が挙げられる。電極集電体としては、例えば、金属箔が挙げられる。
【０００４】
リチウムイオン二次電池の電解液としては、非水系溶媒が用いられる。非水系溶媒としては、高電位で酸化還元する正極活物質や、低電位で酸化還元する負極活物質を好適に用いることができる溶媒が使用される。これにより、高電圧を有するリチウムイオン二次電池を実現することができる。このようなリチウムイオン二次電池は、鉛電池、ニッケルカドミウム電池、ニッケル水素電池等の従来の二次電池と比べて、軽量かつ小型であるとともに、高エネルギーを有している。そのため、リチウムイオン二次電池は、携帯用電話機およびノート型パーソナルコンピューター等の携帯用電子機器に用いられる小型電源のみならず、定置式の非常用大型電源としても用いられている。
【０００５】
近年、リチウムイオン二次電池の性能向上が求められ、種々検討されている。例えば、安全性を向上するために、電解質に可燃性有機溶剤を用いずに、不揮発性のポリマー電解質膜や無機固体電解質を用いた全固体電池や、イオン液体を用いた電池等が多く検討されている。これらのなかでも、ポリマー電解質膜を用いたリチウムイオンポリマー電池は、次のような理由から、盛んに検討されている（例えば、特許文献１参照）。リチウムイオンポリマー電池は、従来の液体電解質を用いた電池と同様に、塗工による製造プロセスを適用することが可能であるため、低価格である。また、リチウムイオンポリマー電池は、電解質膜の導電性が高く、薄膜化が容易である。さらに、リチウムイオンポリマー電池は、電解質膜が緻密な固体状であることから、デンドライトと呼ばれる針状の金属結晶の生成が抑制される。そのため、リチウムイオンポリマー電池は、安全性を損なわずにＬｉ含有金属酸化物を含む負極を用いることができ、容量の大幅な向上を見込むことができる。
【先行技術文献】
【特許文献】
【０００６】
【特許文献１】特開２００３−１００３４８号公報
【発明の概要】
【発明が解決しようとする課題】
【０００７】
リチウムイオンポリマー電池の製造は、金属リチウムの反応性が非常に高いため、高度に湿度等の雰囲気を制御した環境下で行う必要がある。そのため、リチウムイオンポリマー電池は、従来の炭素系負極や、チタン酸リチウム等の酸化物系負極を用いた電池に比べて、製造時の環境管理が重要であり、製造コストが高いという課題があった。
【０００８】
本発明は、上記事情に鑑みてなされたものであって、金属リチウムを用いることなく製造可能であり、製造工程のほとんどを大気雰囲気下で行うことができるリチウムイオンポリマー電池およびその製造方法を提供することを目的とする。
【課題を解決するための手段】
【０００９】
本発明者等は、上記課題を解決するために鋭意研究を行った結果、リチウムイオンポリマー電池を、充電によりリチウムイオンを脱離可能な正極材料を少なくとも含む正極と、集電体上にイオン導電性高分子層を設けた負極と、を備えるものとすることにより、製造工程のほとんどを大気雰囲気下で行うことができるリチウムイオンポリマー電池が得られることを見出し、本発明を完成するに至った。
【００１０】
上記課題を解決するために、本発明の一態様は、正極集電体上に設けた充電によりリチウムイオンを脱離可能な正極材料を少なくとも含む正極と、負極集電体上に設けたイオン導電性ポリマーおよびリチウム塩からなるイオン導電性高分子層との２層構造からなる電池用部材を備える、リチウムイオンポリマー電池を提供する。
【００１１】
本発明の一態様においては、前記正極材料が、一般式ＬｉｘＡｙＤｚＰＯ４（但し、ＡはＣｏ、Ｍｎ、Ｎｉ、Ｆｅ、ＣｕおよびＣｒからなる群から選択される少なくとも１種、ＤはＭｇ、Ｃａ、Ｓｒ、Ｂａ、Ｔｉ、Ｚｎ、Ｂ、Ａｌ、Ｇａ、Ｉｎ、Ｓｉ、Ｇｅ、ＳｃおよびＹからなる群から選択される少なくとも１種、０．９＜ｘ＜１．１、０＜ｙ≦１、０≦ｚ＜１、０．９＜ｙ＋ｚ＜１．１）で表わされる正極活物質からなる中心粒子と、該中心粒子の表面を被覆する炭素質被膜とを含む炭素質被覆正活物質であってもよい。
【００１２】
本発明の一態様においては、前記一般式ＬｉｘＡｙＤｚＰＯ４におけるＡがＦｅであってもよい。
【００１３】
本発明の一態様においては、前記イオン導電性高分子層が、ポリエチレンオキシド、ポリエチレンオキシド構造を含む共重合体、エチレンオキシド、エチレンオキシド構造を含む共重合体からなるイオン導電性ポリマーと、リチウム塩とを含んでいてもよい。
【００１４】
本発明の一態様は、本発明の一態様のリチウムイオンポリマー電池の製造方法であって、正極集電体上に充電によりリチウムイオンを脱離可能な正極材料を少なくとも含む正極を形成する工程と、負極集電体上にイオン導電性ポリマーおよびリチウム塩を含むイオン導電性高分子層を形成する工程と、前記正極と前記イオン導電性高分子層とを貼り合わせて電池用部材を形成する工程と、前記電池用部材を封止する前に、少なくとも１回、前記電池用部材から水分を除去する工程と、前記電池用部材から水分を除去した後、低水分環境下、前記電池用部材を封止する工程と、を有するリチウムイオンポリマー電池の製造方法を提供する。
【発明の効果】
【００１５】
本発明のリチウムイオンポリマー電池によれば、金属リチウムを用いることなく製造可能であり、製造工程のほとんどを大気雰囲気下で行うことができるリチウムイオンポリマー電池を提供することができる。
【００１６】
本発明のリチウムイオンポリマー電池の製造方法によれば、金属リチウムを用いることなく製造可能であり、製造工程のほとんどを大気雰囲気下で行うことができるリチウムイオンポリマー電池を提供することができる。
【図面の簡単な説明】
【００１７】
【図１】実施例および比較例のリチウムイオンポリマー電池の充放電曲線を示す図である。
【発明を実施するための形態】
【００１８】
本発明のリチウムイオンポリマー電池およびその製造方法の実施の形態について説明する。
なお、本実施の形態は、発明の趣旨をより良く理解させるために具体的に説明するものであり、特に指定のない限り、本発明を限定するものではない。
【００１９】
［リチウムイオンポリマー電池］
本実施形態に係るリチウムイオンポリマー電池は、充電によりリチウムイオンを脱離可能な正極材料を少なくとも含む正極と、集電体上にイオン導電性高分子層を設けた負極と、を備える。
【００２０】
本実施形態に係るリチウムイオンポリマー電池では、正極が、正極集電体と、その正極集電体の少なくとも一主面に形成され、正極材料を含む正極合剤層（正極）と、を備える。また、本実施形態に係るリチウムイオンポリマー電池では、負極が、負極集電体と、その負極集電体の少なくとも一主面に形成されたイオン導電性高分子層（負極）と、を備える。
【００２１】
［正極］
「正極合剤層」
正極合剤層は、正極材料を含む。
【００２２】
正極合剤層の厚さは、１μｍ以上１００００μｍ以下であることが好ましく、１０μｍ以上５０００μｍ以下であることがより好ましい。正極合剤層の厚さが厚い程、電池の容量を高くできる。一方、正極合剤層の厚さが厚くなり過ぎると、抵抗増加により出力低下を招くことがある。
【００２３】
本実施形態に係るリチウムイオンポリマー電池では、正極合剤層における正極材料の含有量が５０質量％以上９９質量％以下であることが好ましく、６０質量％以上９５質量％以下であることがより好ましい。正極材料の含有量が多い程、電池の容量を高くできる。一方、正極材料の含有量が多過ぎる場合には、導電性の低下による出力低下や、結着性の低下による正極合剤の剥離・脱落等による耐久性の低下が生じることがある。
【００２４】
本実施形態に係るリチウムイオンポリマー電池では、正極合剤層が、正極材料以外の成分を含んでいてもよい。正極材料以外の成分としては、例えば、イオン導電性高分子、結着剤、導電助剤等が挙げられる。
【００２５】
結着剤、すなわちバインダー樹脂としては、例えば、ポリテトラフルオロエチレン（ＰＴＦＥ）樹脂、ポリフッ化ビニリデン（ＰＶｄＦ）樹脂、フッ素ゴム等が好適に用いられる。
【００２６】
導電助剤としては、例えば、アセチレンブラック（ＡＢ）、ケッチェンブラック、ファーネスブラックの粒子状炭素や、気相成長炭素繊維（ＶＧＣＦ；Ｖａｐｏｒ  Ｇｒｏｗｎ  Ｃａｒｂｏｎ  Ｆｉｂｅｒ）およびカーボンナノチューブ等の繊維状炭素からなる群から選択される少なくとも１種が用いられる。
【００２７】
「正極材料」
本実施形態に係るリチウムイオンポリマー電池では、正極材料が、充電によりリチウムイオン（Ｌｉ＋）を脱離可能な材料である。詳細には、リチウム基準で０Ｖを超える電圧での充電により、リチウムイオン（Ｌｉ＋）を脱離可能な材料である。ポリマーその他の部材の耐電圧から上限電圧は規定されるが、耐電圧の範囲内でより電圧が高い方が、より容量の高い電池が得られる。例えば、ポリエチレンオキシド系導電性ポリマーを使用する場合、上限電圧は４．５Ｖ以下が好ましい。本実施形態に係るリチウムイオンポリマー電池では、正極材料としては、一般式ＬｉｘＡｙＤｚＰＯ４（但し、ＡはＣｏ、Ｍｎ、Ｎｉ、Ｆｅ、ＣｕおよびＣｒからなる群から選択される少なくとも１種、ＤはＭｇ、Ｃａ、Ｓｒ、Ｂａ、Ｔｉ、Ｚｎ、Ｂ、Ａｌ、Ｇａ、Ｉｎ、Ｓｉ、Ｇｅ、ＳｃおよびＹからなる群から選択される少なくとも１種、０．９＜ｘ＜１．１、０＜ｙ≦１、０≦ｚ＜１、０．９＜ｙ＋ｚ＜１．１）で表わされる正極活物質からなる中心粒子と、その中心粒子の表面を被覆する炭素質被膜とを含む炭素質被覆正活物質や、ＬｉＡＯ２（但し、ＡはＣｏ、Ｍｎ、Ｎｉ、Ｆｅ、ＣｕおよびＣｒからなる群から選択される少なくとも１種）で表わされる化合物（正極活物質）、Ｌｉ２ＭＯ３（但し、ＭはＣｏ、Ｍｎ、Ｎｉ、Ｆｅ、ＣｕおよびＣｒからなる群から選択される少なくとも１種）で表わされる化合物（正極活物質）等が挙げられる。これらのなかでも、正極材料としては、一般式ＬｉｘＡｙＤｚＰＯ４（但し、ＡはＣｏ、Ｍｎ、Ｎｉ、Ｆｅ、ＣｕおよびＣｒからなる群から選択される少なくとも１種、ＤはＭｇ、Ｃａ、Ｓｒ、Ｂａ、Ｔｉ、Ｚｎ、Ｂ、Ａｌ、Ｇａ、Ｉｎ、Ｓｉ、Ｇｅ、ＳｃおよびＹからなる群から選択される少なくとも１種、０．９＜ｘ＜１．１、０＜ｙ≦１、０≦ｚ＜１、０．９＜ｙ＋ｚ＜１．１）で表わされる正極活物質からなる中心粒子と、その中心粒子の表面を被覆する炭素質被膜とを含む炭素質被覆正活物質が好ましい。
【００２８】
中心粒子の結晶子径が、１０ｎｍ以上かつ１０００ｎｍ以下であることが好ましく、５０ｎｍ以上かつ３００ｎｍ以下であることがより好ましい。中心粒子の結晶子径が１０ｎｍ未満であると、中心粒子の表面を熱分解炭素質被膜で充分に被覆するためには多くの炭素を必要とし、また、大量の結着剤が必要となるために、正極中の中心粒子の含有量が低下し、電池の容量が低下することがある。同様に、結着力不足により炭素質被膜が剥離することがある。一方、中心粒子の結晶子径が１０００ｎｍを超えると、中心粒子の内部抵抗が大きくなり、電池を形成した場合に、高速充放電レートにおける放電容量を低下させることがある。また、充放電を繰り返す際に、中間相を形成しやすく、そこから構成元素が溶出することで、容量が低下してしまう。
【００２９】
中心粒子の結晶子径の算出方法としては、Ｘ線回折測定により測定した粉末Ｘ線回折図形をウィリアムソン−ホール法により解析することで、結晶子径を決定することが実行可能である。
【００３０】
本実施形態に係るリチウムイオンポリマー電池では、中心粒子の平均粒子径は、１０ｎｍ以上１０００μｍ以下であることが好ましく、５０ｎｍ以上１０μｍ以下であることがより好ましい。中心粒子の平均粒子径が大きい程、結着剤等の使用を減らすことができるため、容量が高い電池を得ることが可能である。一方、大き過ぎると、粒子内イオン拡散や反応面積の低下により出力が低下することがある。
【００３１】
中心粒子の平均粒子径は、レーザー回折法等の粒度分布測定法や電子顕微鏡を用いた観察等で求めることができる。
【００３２】
本実施形態に係るリチウムイオンポリマー電池では、中心粒子の比表面積が０．２ｍ２／ｇ以上３０ｍ２／ｇ以下であることが好ましく、５ｍ２／ｇ以上２０ｍ２／ｇ以下であることがより好ましい。中心粒子の比表面積が小さい程、結着剤等の使用を減らすことができるため、容量が高い電池を得ることが可能である。一方、比表面積が小さくなり過ぎると、粒子内イオン拡散や反応面積の低下により出力が低下することがある。
【００３３】
本実施形態に係るリチウムイオンポリマー電池では、中心粒子の比表面積は、比表面積計を用いて、窒素（Ｎ２）吸着によるＢＥＴ法により求められる。
【００３４】
本実施形態に係るリチウムイオンポリマー電池では、正極材料における中心粒子の含有量が９５質量％以上１００質量％以下であることが好ましく、９８質量％以上１００質量％以下であることがより好ましい。中心粒子の含有量が多い程、容量は向上するが、活物質の性質によっては導電性を持たないため、導電性炭素質被覆の欠乏は抵抗の増加、すなわち出力の低下を招く。
【００３５】
本実施形態に係るリチウムイオンポリマー電池では、正極材料が、正極活物質の一次粒子と、この一次粒子（正極活物質）の表面を被覆する炭素質被膜（熱分解炭素質被膜）と、を有する炭素質被覆正極活物質を含んでもよい。また、本実施形態に係るリチウムイオンポリマー電池では、正極材料が、炭素質被覆正極活物質の一次粒子で造粒された造粒体を含む。
【００３６】
本実施形態に係るリチウムイオンポリマー電池では、正極活物質の一次粒子の表面を被覆する炭素質被膜の厚さが０ｎｍ以上１０ｎｍ以下であることが好ましく、０．５ｎｍ以上３ｎｍ以下であることがより好ましい。一次粒子の表面を被覆する炭素質被膜の厚さが薄い程、容量は向上するが、活物質の性質によっては導電性を持たないため、導電性炭素質被覆の欠乏は抵抗の増加、すなわち出力の低下を招く。
【００３７】
一次粒子の表面を被覆する炭素質被膜の厚さは、透過型電子顕微鏡（Ｔｒａｎｓｍｉｓｓｉｏｎ  Ｅｌｅｃｔｒｏｎ  Ｍｉｃｒｏｓｃｏｐｅ、ＴＥＭ）、エネルギー分散型Ｘ線分析装置（Ｅｎｅｒｇｙ  Ｄｉｓｐｅｒｓｉｖｅ  Ｘ−ｒａｙ  ｍｉｃｒｏａｎａｌｙｚｅｒ、ＥＤＸ）等を用いて測定される。
【００３８】
本実施形態に係るリチウムイオンポリマー電池では、炭素質被覆正極活物質の一次粒子の平均粒子径が、１０ｎｍ以上かつ１００μｍ以下であることが好ましく、５０ｎｍ以上かつ１０μｍ以下であることがより好ましく、１００ｎｍ以上かつ３００ｎｍ以下であることがさらに好ましい。炭素質被覆正極活物質の平均一次粒子径が１０ｎｍ以上であると、比表面積が大きくなり過ぎることによる、炭素量の増加を抑制することができる。一方、炭素質被覆正極活物質の平均一次粒子径が１００μｍ以下であると、比表面積の大きさから電子伝導性とイオン拡散性を維持することができる。
【００３９】
炭素質被覆正極活物質の一次粒子の平均粒子径は、レーザー回折法等の粒度分布測定法や電子顕微鏡を用いた観察等で求めることができる。
【００４０】
炭素質被覆正極活物質の一次粒子における炭素含有量は、例えば、炭素分析計（炭素硫黄分析装置：ＥＭＩＡ−８１０Ｗ（商品名）、堀場製作所社製）を用いて、測定される。
【００４１】
本実施形態に係るリチウムイオンポリマー電池では、炭素質被覆正極活物質の一次粒子における炭素質被膜の被覆率が５０％以上であることが好ましく、７０％以上であることがより好ましく、９０％以上であることがさらに好ましい。炭素質被覆正極活物質の一次粒子における炭素質被膜の被覆率が５０％以上であれば、炭素質被覆の被覆効果が充分に得られる。
【００４２】
炭素質被覆正極活物質の一次粒子における炭素質被膜の被覆率は、透過型電子顕微鏡（Ｔｒａｎｓｍｉｓｓｉｏｎ  Ｅｌｅｃｔｒｏｎ  Ｍｉｃｒｏｓｃｏｐｅ、ＴＥＭ）、エネルギー分散型Ｘ線分析装置（Ｅｎｅｒｇｙ  Ｄｉｓｐｅｒｓｉｖｅ  Ｘ−ｒａｙ  ｍｉｃｒｏａｎａｌｙｚｅｒ、ＥＤＸ）等を用いて測定される。
【００４３】
「正極活物質」
正極活物質は、一般式ＬｉｘＡｙＤｚＰＯ４（但し、ＡはＣｏ、Ｍｎ、Ｎｉ、Ｆｅ、ＣｕおよびＣｒからなる群から選択される少なくとも１種、ＤはＭｇ、Ｃａ、Ｓｒ、Ｂａ、Ｔｉ、Ｚｎ、Ｂ、Ａｌ、Ｇａ、Ｉｎ、Ｓｉ、Ｇｅ、ＳｃおよびＹからなる群から選択される少なくとも１種、０．９＜ｘ＜１．１、０＜ｙ≦１、０≦ｚ＜１、０．９＜ｙ＋ｚ＜１．１）で表わされる正極活物質であることが好ましい。
【００４４】
ＬｉｘＡｙＤｚＰＯ４において、０．９＜ｘ＜１．１、０＜ｙ≦１、０≦ｚ＜１、０．９＜ｙ＋ｚ＜１．１を満たす正極活物質であることが、高放電容量、高エネルギー密度の観点から好ましい。
【００４５】
Ａについては、Ｃｏ、Ｍｎ、Ｎｉ、Ｆｅが、Ｄは、Ｍｇ、Ｃａ、Ｓｒ、Ｂａ、Ｔｉ、Ｚｎ、Ａｌが、高い放電電位、高い安全性を実現可能な正極合剤層とすることができる点から好ましい。また、ポリエチレンオキシド系イオン導電性ポリマーを用いる場合に、その耐電圧との関係から、Ａについては、Ｆｅであることがより好ましい。
【００４６】
「正極集電体」
正極集電体としては、特に限定されないが、例えば、Ａｌ、Ｆｅ、Ｔｉ等の金属からなる金属箔や金属メッシュ等が用いられる。
【００４７】
［負極］
「イオン導電性高分子層」
イオン導電性高分子層は、ポリエチレンオキシド、ポリエチレンオキシド構造を含む共重合体、エチレンオキシド、エチレンオキシド構造を含む共重合体、またはそれらの誘導体からなるイオン導電性ポリマーと、リチウム塩とを含む。
【００４８】
イオン導電性高分子層の厚さは、１μｍ以上１００μｍ以下であることが好ましく、３０μｍ以上７０μｍ以下であることがより好ましい。イオン導電性高分子層の厚さが薄い程、抵抗が小さくなり、容量、出力ともに有利である。イオン導電性高分子層の厚さが薄過ぎると、金属リチウムの析出に伴い短絡等の異常が発生することがある。
【００４９】
本実施形態に係るリチウムイオンポリマー電池では、イオン導電性高分子層におけるイオン導電性ポリマーの含有量が３０質量％以上９５質量％以下であることが好ましい。イオン導電性ポリマーの含有量が３０質量％以上であれば、良好な成膜性と強度が得られる。一方、イオン導電性ポリマーの含有量が９５質量％以下であれば、十分なイオン導電性を示す。
【００５０】
本実施形態に係るリチウムイオンポリマー電池では、イオン導電性高分子層が、イオン導電性ポリマーおよびリチウム塩以外の成分を含んでいてもよい。イオン導電性ポリマーおよびリチウム塩以外の成分としては、例えば、結着剤、補強材(フィラー)、イオン導電性無機固体(固体電解質)等が挙げられる。結着剤、としては、正極合剤層に用いられるものと同様のものを用いることができる。
【００５１】
「イオン導電性ポリマー」
本実施形態に係るリチウムイオンポリマー電池では、イオン導電性ポリマーが、ポリエチレンオキシド、ポリエチレンオキシド構造を含む共重合体、エチレンオキシド、エチレンオキシド構造を含む共重合体、またはそれらの誘導体からなる。
【００５２】
ポリエチレンオキシドの誘導体としては、例えば、変成ポリエチレンオキシド等が挙げられる。
【００５３】
上記のイオン導電性ポリマーの中でも、ポリエチレンオキシド、変性ポリエチレンオキシドが好ましい。
【００５４】
「リチウム塩」
リチウム塩としては、例えば、過塩素酸リチウム、６フッ化りん酸リチウム、ビス（トリフルオロメタンスルホニル）イミドリチウム、ビス（フルオロスルホニル）イミドリチウム等が挙げられる。
【００５５】
「負極集電体」
負極集電体としては、特に限定されないが、例えば、Ｃｕ、Ｎｉ、Ｔｉ等の金属からなる金属箔や金属メッシュ等が用いられる。
【００５６】
［ポリマー電解質膜］
ポリマー電解質膜としては、例えば、ポリエチレンオキシドと、そのポリエチレンオキシドに含有させたリチウム塩とを含むポリマー電解質からなるものが挙げられる。リチウム塩としては、例えば、ビス（トリフルオロメタンスルホニル）イミドリチウム（ＬｉＦＴＳＩ）、ＬｉＰＦ６、ＬｉＣｌＯ４等が挙げられる。ポリマー電解質膜には、強度を高めることを目的として、架橋性の官能基を導入した変性ポリエチレンオキシドや、低温での導電性確保（結晶化防止）を目的として、官能基を導入した変性ポリエチレンオキシド等も好適に用いることができる。また、ポリマー電解質膜には、正極および負極との密着性を高めたり、温度特性を改善したり、耐酸化性を向上したりすること等を目的として、エチレンオキシドと他のモノマーとのコポリマーを用いることもできる。
【００５７】
本実施形態のリチウムイオンポリマー電池によれば、充電によりリチウムイオンを脱離可能な正極材料を少なくとも含む正極と、集電体上にイオン導電性高分子層を設けた負極と、を備えるため、金属リチウムを用いることなく製造可能であり、製造工程のほとんどを大気雰囲気下で行うことができるリチウムイオンポリマー電池を提供することができる。
【００５８】
［正極材料の製造方法］
一般式ＬｉｘＡｙＤｚＰＯ４で表わされる正極活物質からなる中心粒子と、その中心粒子の表面を被覆する炭素質被膜とを含む炭素質被覆正活物質である正極材料の製造方法は特に限定されないが、例えば、ＬｉｘＡｙＤｚＰＯ４粒子と、有機化合物とを混合して分散処理して分散体を作製する工程と、この分散体を乾燥して乾燥体とする工程と、この乾燥体を非酸化性雰囲気下で焼成し、炭素質被覆電極活物質の一次粒子からなる正極材料粒子を得る工程と、を有する方法が挙げられる。
【００５９】
ＬｉｘＡｙＤｚＰＯ４粒子は、特に限定されないが、例えば、Ｌｉ源、Ａ源、Ｄ源、およびＰＯ４源を、所定の物質量比となるように水に投入し、撹拌してＬｉｘＡｙＤｚＰＯ４の前駆体溶液とし、さらにこの前駆体溶液を１５℃以上かつ７０℃以下の状態で１時間以上かつ２０時間以下、撹拌混合し、水和前駆体溶液を作製し、この水和前駆体溶液を耐圧容器に入れ、高温、高圧下、例えば、１３０℃以上かつ１９０℃以下、０．２ＭＰａ以上にて、１時間以上かつ２０時間以下、水熱処理を行うことにより得られた粒子が好ましい。
この場合、水和前駆体溶液撹拌時の温度及び時間と水熱処理時の温度、圧力及び時間を調整することにより、ＬｉｘＡｙＤｚＰＯ４粒子の粒子径を所望の大きさに制御することが可能である。
【００６０】
この場合、Ｌｉ源としては、例えば、水酸化リチウム（ＬｉＯＨ）、炭酸リチウム（Ｌｉ２ＣＯ３）、塩化リチウム（ＬｉＣｌ）、リン酸リチウム(Ｌｉ３ＰＯ４）等のリチウム無機酸塩、酢酸リチウム（ＬｉＣＨ３ＣＯＯ）、蓚酸リチウム（（ＣＯＯＬｉ）２）等のリチウム有機酸塩の群から選択される少なくとも１種が好適に用いられる。
これらの中でも、塩化リチウムと酢酸リチウムは、均一な溶液相が得られやすいため好ましい。
【００６１】
Ａ源としては、コバルト化合物からなるＣｏ源、マンガン化合物からなるＭｎ源、ニッケル化合物からなるＮｉ源、鉄化合物からなるＦｅ源、銅化合物からなるＣｕ源、および、クロム化合物からなるＣｒ源からなる群から選択される少なくとも１種が好ましい。
また、Ｄ源としては、マグネシウム化合物からなるＭｇ源、カルシウム化合物からなるＣａ源、ストロンチウム化合物からなるＳｒ源、バリウム化合物からなるＢａ源、チタン化合物からなるＴｉ源、亜鉛化合物からなるＺｎ源、ホウ素化合物からなるＢ源、アルミニウム化合物からなるＡｌ源、ガリウム化合物からなるＧａ源、インジウム化合物からなるＩｎ源、ケイ素化合物からなるＳｉ源、ゲルマニウム化合物からなるＧｅ源、スカンジウムム化合物からなるＳｃ源、および、イットリウム化合物からなるＹ源からなる群から選択される少なくとも１種が好ましい。
【００６２】
ＰＯ４源としては、例えば、オルトリン酸（Ｈ３ＰＯ４）、メタリン酸（ＨＰＯ３）等のリン酸、リン酸二水素アンモニウム（ＮＨ４Ｈ２ＰＯ４）、リン酸水素二アンモニウム（（ＮＨ４）２ＨＰＯ４）、リン酸アンモニウム（（ＮＨ４）３ＰＯ４）、リン酸リチウム（Ｌｉ３ＰＯ４）、リン酸水素二リチウム（Ｌｉ２ＨＰＯ４）、リン酸二水素リチウム（ＬｉＨ２ＰＯ４）およびこれらの水和物の中から選択される少なくとも１種が好ましい。
特に、オルトリン酸は、均一な溶液相を形成しやすいので好ましい。
【００６３】
有機化合物としては、例えば、ポリビニルアルコール、ポリビニルピロリドン、セルロース、デンプン、ゼラチン、カルボキシメチルセルロース、メチルセルロース、ヒドロキシメチルセルロース、ヒドロキシエチルセルロース、ポリアクリル酸、ポリスチレンスルホン酸、ポリアクリルアミド、ポリ酢酸ビニル、グルコース、フルクトース、ガラクトース、マンノース、マルトース、スクロース、ラクトース、グリコーゲン、ペクチン、アルギン酸、グルコマンナン、キチン、ヒアルロン酸、コンドロイチン、アガロース、ポリエーテル、多価アルコール等が挙げられる。
多価アルコールとしては、例えば、ポリエチレングリコール、ポリプロピレングリコール、ポリグリセリン、グリセリン等が挙げられる。
【００６４】
有機化合物は、有機化合物中の炭素が、ＬｉｘＡｙＤｚＰＯ４粒子を１００質量部とした場合、その１００質量部に対して１質量部以上かつ１０質量部以下となるように混合すればよい。
【００６５】
ＬｉｘＡｙＤｚＰＯ４粒子と有機化合物を混合して、混合液を調製する。
次いで、得られた混合液を分散して分散体とする。
分散方法は、特に限定されないが、ＬｉｘＡｙＤｚＰＯ４粒子の凝集状態をほぐすことができる装置を用いることが好ましい。このような分散装置としては、例えば、ボールミル、サンドミル、プラネタリー（遊星式）ミキサー等が挙げられる。特に連続式の分散装置を用いることで、分散処理中にサンプリングすることが可能となり、粒度による終点判断が容易となる。
【００６６】
次いで、上記の分散体を乾燥して乾燥体とする。
本工程では、分散体から溶媒（水）を散逸させることができれば乾燥方法は特に限定されない。
なお、乾燥には噴霧乾燥法を用いることができる。例えば、分散体を１００℃以上かつ３００℃以下の高温雰囲気中に噴霧し、乾燥させ、粒子状乾燥体または造粒状乾燥体とする方法が挙げられる。
【００６７】
次いで、上記乾燥体を、非酸化性雰囲気下、６００℃以上かつ１０００℃以下、好ましくは６５０℃以上かつ９００℃以下の範囲内の温度にて焼成する。
この非酸化性雰囲気としては、窒素（Ｎ２）、アルゴン（Ａｒ）等の不活性雰囲気が好ましく、より酸化を抑えたい場合には水素（Ｈ２）等の還元性ガスを含む還元性雰囲気が好ましい。
【００６８】
ここで、乾燥体の焼成温度を６００℃以上かつ１０００℃以下とした理由は、焼成温度が６００℃未満では、乾燥体に含まれる有機化合物の分解・反応が充分に進行せず、有機化合物の炭化が不充分なものとなり、生成する分解・反応物が高抵抗の有機物分解物となるので好ましくないからである。一方、焼成温度が１０００℃を超えると、乾燥体を構成する成分、例えば、リチウム（Ｌｉ）が蒸発して組成にずれが生じるだけでなく、この乾燥体にて粒成長が促進し、高速充放電レートにおける放電容量が低くなり、充分な充放電レート性能を実現することが困難となる。また、不純物が生成され、この不純物が由来となり充放電を繰り返した際に容量の劣化を起こす。
【００６９】
焼成時間は、有機化合物が充分に炭化される時間であればよく、特に制限されないが、０．１時間以上かつ１０時間以下とする。
【００７０】
この焼成により、炭素質被覆電極活物質の一次粒子で構成された活物質粒子が得られる。得られた粒子を必要に応じて再度解砕してもよい。
【００７１】
「導電助剤」
導電助剤としては、特に限定されないが、例えば、アセチレンブラック（ＡＢ）、ケッチェンブラック、ファーネスブラックの粒子状炭素や、気相成長炭素繊維（ＶＧＣＦ；Ｖａｐｏｒ  Ｇｒｏｗｎ  Ｃａｒｂｏｎ  Ｆｉｂｅｒ）およびカーボンナノチューブ等の繊維状炭素からなる群から選択される少なくとも１種が用いられる。
【００７２】
「溶媒」
本実施形態のリチウムイオンポリマー電池用正極材料を含む正極材料ペーストに用いられる溶媒は、イオン導電性高分子材料に応じて適宜選択される。溶媒を適宜選択することにより、正極材料ペーストを、電極集電体等の被塗布物に対して塗布し易くすることができる。
溶媒としては、例えば、水；メタノール、エタノール、１−プロパノール、２−プロパノール（イソプロピルアルコール：ＩＰＡ）、ブタノール、ペンタノール、ヘキサノール、オクタノールおよびジアセトンアルコール等のアルコール類；酢酸エチル、酢酸ブチル、乳酸エチル、プロピレングリコールモノメチルエーテルアセテート、プロピレングリコールモノエチルエーテルアセテートおよびγ−ブチロラクトン等のエステル類；ジエチルエーテル、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテルおよびジエチレングリコールモノエチルエーテル等のエーテル類；アセトン、メチルエチルケトン（ＭＥＫ）、メチルイソブチルケトン（ＭＩＢＫ）、アセチルアセトンおよびシクロヘキサノン等のケトン類；ジメチルホルムアミド、Ｎ，Ｎ−ジメチルアセトアセトアミドおよびＮ−メチル−２−ピロリドン（ＮＭＰ）等のアミド類；並びに、エチレングリコール、ジエチレングリコールおよびプロピレングリコール等のグリコール類等が挙げられる。これらの溶媒は、１種を単独で用いてもよく、２種以上を混合して用いてもよい。
【００７３】
正極材料ペーストにおける溶媒の含有率は、本実施形態のリチウムイオンポリマー電池用正極材料とイオン導電性ポリマーと溶媒との合計質量を１００質量％とした場合に、５０質量％以上かつ７０質量％以下であることが好ましく、５５質量％以上かつ６５質量％以下であることがより好ましい。
正極材料ペーストにおける溶媒の含有率が上記の範囲内であると、正極形成性に優れ、かつ電池特性に優れた正極材料ペーストを得ることができる。
【００７４】
［正極の製造方法］
正極材料ペーストを、電極集電体の少なくとも一主面に塗布して塗膜とし、その後、この塗膜を乾燥し、上記の正極材料とイオン導電性高分子と導電助剤の混合物からなる塗膜が少なくとも一主面に形成された電極集電体を得る。その後、必要に応じて塗膜を加圧圧着してもよい。イオン導電性ポリマーを架橋させることも可能である。架橋には一般に用いられている、熱、紫外線、電子線などの手法を好適に用いることができる。
また、イオン導電性ポリマーを含まない正極の塗工、乾燥後にイオン導電性ポリマーを含む液を正極上に塗工、含侵させた後、乾燥し、必要に応じて、イオン導電性ポリマーを架橋させることも可能である。架橋には一般に用いられている、熱、紫外線、電子線などの手法を好適に用いることができる。
【００７５】
［負極の製造方法］
負極の製造方法は、上記のイオン導電性ポリマーとリチウム塩とを用いて、負極集電体の一主面にイオン導電性高分子層を形成できる方法であれば特に限定されない。負極の製造方法としては、例えば、以下の方法が挙げられる。
まず、上記のイオン導電性ポリマーと、リチウム塩と、必要に応じて結着剤と、溶媒とを混合してなる、ペースト（以下、「負極材料ペースト」という。）を調製する。
【００７６】
負極材料ペーストにおける結着剤の含有量は、可能な限り少ない方が好ましく、必要な密着性が得られる最小限とすることがよい。
【００７７】
負極材料を含む負極材料ペーストでは、負極集電体等の被塗布物に対して塗布し易くするために、溶媒を適宜添加してもよい。
負極材料ペーストに用いる溶媒としては、正極材料ペーストに用いる溶媒と同様のものが挙げられる。
【００７８】
負極材料ペーストにおける溶媒の含有率は、負極材料と結着剤と溶媒の合計質量を１００質量部とした場合に、６０質量部以上かつ４００質量部以下であることが好ましく、８０質量部以上かつ３００質量部以下であることがより好ましい。
上記の範囲で溶媒が含有されることにより、電極形成性に優れ、かつ電池特性に優れた、負極材料ペーストを得ることができる。
【００７９】
負極材料ペーストを混合する方法としては、これらの成分を均一に混合できる方法であれば特に限定されない。例えば、ボールミル、サンドミル、プラネタリー（遊星式）ミキサー、ペイントシェーカー、ホモジナイザー等の混錬機を用いた方法が挙げられる。
【００８０】
次いで、負極材料ペーストを、負極集電体の一主面に塗布して塗膜とし、この塗膜を乾燥し、次いで、必要に応じて加圧圧着することにより、負極集電体の一主面にイオン導電性高分子層が形成された負極を得ることができる。
【００８１】
［リチウムイオンポリマー電池の製造方法］
本実施形態に係るリチウムイオンポリマー電池の製造方法は、充電によりリチウムイオンを脱離可能な正極材料を少なくとも含む正極と、イオン導電性高分子層を含む負極とを貼り合わせて電池用部材を形成する工程（以下、「工程Ａ」と言うこともある。）と、前記電池用部材を封止する前に、少なくとも１回、前記電池用部材から水分を除去する工程（以下、「工程Ｂ」と言うこともある。）と、前記電池用部材から水分を除去した後、低水分環境下、前記電池用部材を封止する工程（以下、「工程Ｃ」と言うこともある。）と、を有する。
【００８２】
工程Ａでは、前記の正極と前記の負極とを、貼り合わせて電池用部材を形成する。
ここでは、イオン導電性高分子層を介して、正極合剤層と負極集電体が向き合うように、正極と負極とを貼り合わせる。
工程Ａでは、正極と負極とを貼り合わせる際に、必要に応じて、これらを圧着してもよい。
また、工程Ａは、大気雰囲気下で行うことができる。
【００８３】
工程Ｂでは、工程Ａで形成した電池用部材を、セル内に封止する前に、少なくとも１回、前記の電池用部材から水分を除去する。
電池用部材から水分を除去するには、電池用部材を、５０℃以上１５０℃以下にて、５時間以上４８時間以下乾燥することが好ましい。
電池用部材の乾燥温度や乾燥時間は、部材の量、含水率、部材の材質等に応じて適宜調整される。
電池用部材から水分を除去する回数は、電池動作に支障をきたさない含水量にまで水分を除去すればよく、複数回に分けて実施してもよい。
工程Ｂでは、電池用部材から水分を除去するために、真空乾燥を行ってもよい。
また、工程Ｂ以降は、低水分環境下で行い、水分の再混入を避ける。
【００８４】
工程Ｃでは、前記の電池用部材から水分を除去した後、低水分環境下、前記の電池用部材を、セル内に封止する。これにより、本実施形態のリチウムイオンポリマー電池を得る。
ここで、低水分環境とは、セル内を電池動作に支障をきたさない含水量に保ち得る環境のことであり、通常のリチウムイオン電池製造に使用される、露点管理された環境のこと（例えば、露点−４０℃以下）である。
【００８５】
本実施形態のリチウムイオンポリマー電池の製造方法によれば、製造工程のほとんどを大気雰囲気下で行うことができる。
【実施例】
【００８６】
以下、実施例により本発明をさらに具体的に説明するが、本発明は以下の実施例に限定されるものではない。
【００８７】
［実施例］
「正極材料の合成」
２ｍｏｌのリン酸リチウム（Ｌｉ３ＰＯ４）と、２ｍｏｌの硫酸鉄（ＩＩ）（ＦｅＳＯ４）とに水を加え、全体量が４Ｌになるように混合し、均一なスラリー状の混合物を調製した。
次いで、この混合物を容量８Ｌの耐圧密閉容器に収容し、１５０℃にて２４時間、水熱合成し、正極活物質の沈殿物を生成した。
次いで、この沈殿物を水洗し、ケーキ状の正極活物質を得た。
次いで、この正極活物質１５０ｇ（固形分換算）に、水２００ｇと有機化合物としてのポリエチレングリコール１０ｇとショ糖８ｇを加え、これらの混合物を、媒体粒子としての直径５ｍｍのジルコニアボールを用いて、ビーズミルにて２時間、分散処理を行い、均一なスラリーを調製した。
次いで、このスラリーを２００℃の大気雰囲気中に噴霧し、乾燥して、平均粒子径が８．５μｍの有機物で被覆された、正極材料の造粒体を得た。
次いで、得られた造粒体を、窒素雰囲気下、６８０℃にて３時間焼成し、平均粒子径が８．５μｍである炭素質被膜で被覆された正極活物質の造粒体を得た。
【００８８】
「凝集体の解砕」
上記の凝集体を、ジェットミル装置（商品名：ＳＪ−１００、日清エンジニアリング社製）を用い、供給速度１８０ｇ／時間の条件で解砕し、正極材料を得た。
【００８９】
「リチウムイオンポリマー電池の作製」
溶媒である水に、正極材料と、イオン導電性ポリマー（母材）としてのポリエチレンオキキシド１０００００（ＰＥＯ１０００００、平均分子量１０００００ｇ／ｍｏｌ）と、リチウム塩としてのＬｉＴＦＳＩ（ビス（トリフルオロメタンスルホニル）イミドリチウム）と、導電助剤としてのアセチレンブラック（ＡＢ）と、増粘剤としてカルボキシメチルセルロース（ＣＭＣ）とを、ペースト中の質量比で、正極材料：ＰＥＯ１０００００：ＬｉＴＦＳＩ：ＡＢ：ＣＭＣ＝６５：２４：６：４：１、さらにペーストの総固形分量が４０質量％となるよう混合し、混練機（商品名：あわとり練太郎、シンキー社製）を用いて、公転１２００ｒｐｍ、自転６００ｒｐｍの条件で３０分混練し、正極材料ペースト（正極用）を調製した。
この正極材料ペースト（正極用）を、厚さ３０μｍのアルミニウム箔（電極集電体）の表面に塗布して塗膜を形成し、その塗膜を、大気雰囲気下、１２０℃で乾燥し、アルミニウム箔の表面に正極合剤層を形成した。
その後、正極合剤層を、５０００Ｎ／１００ｍｍの線圧にて加圧し、正極を作製した。
【００９０】
次に、溶媒である水に、イオン導電性ポリマー（母材）としての架橋ポリエレンオキキシド系高分子（商品名：ＩＸ−Ｏ−ＬＰ−０２、日本触媒社製）と、リチウム塩としてのＬｉＴＦＳＩとを、質量比で、ＩＸ−Ｏ−ＬＰ−０２：ＬｉＴＦＳＩ＝４：１となるように溶解し、さらに、開始剤としての４，４´−アゾビス（４−シアノ吉草酸）をＩＸ−Ｏ−ＬＰ−０２の１００質量部に対して０．５質量部加えた溶液を作製した。
得られた溶液を、厚さ２０μｍの銅箔上に塗工し、大気中、１５０℃で乾燥・架橋させて、銅箔の表面にイオン導電性高分子層を形成し、負極を作製した。なお、イオン導電性高分子層の厚さが６０μｍとなるように、溶液の濃度と塗工厚を調整した。
【００９１】
得られた正極と負極を貼りあわせた後、所定の圧力で圧着し、２ｃｍ２の大きさに切り出して、電池用部材とした。
次に、電池用部材を８０℃にて１２時間、真空乾燥し、水分を除去した後、露点−７０℃以下の環境下にて、その電池用部材をＣＲ２０３２型コインセル内に配置・封止しし、実施例のリチウムイオンポリマー電池を作製した。
【００９２】
「比較例」
電池用部材の真空乾燥工程を含まないこと以外は、実施例と同様にして、比較例のリチウムイオンポリマー電池を作製した。
【００９３】
［リチウムイオンポリマー電池の評価］
実施例および比較例のリチウムイオンポリマー電池の放電容量を、次のように評価した。
６０℃環境下で、電流値０．１Ｃにて電池電圧が３．６５Ｖになるまで定電流充電した後、３．６５Ｖの定電圧で電流が０．０１Ｃ相当に低下するまで充電を行った。その後、電流値０．１Ｃにて電池電圧が２．０Ｖになるまで放電した。
実施例および比較例のリチウムイオンポリマー電池の充放電曲線を図１に示す。図１の結果から、実施例のリチウムイオンポリマー電池は、放電容量が１３４ｍＡｈｇ−１であり、良好な充放電動作を示すことが分かった。一方、比較例のリチウムイオンポリマー電池は、電池内の残留水分のために、負極集電体上で金属リチウムが析出せず、不活性化してしまう。そのため、比較例のリチウムイオンポリマー電池は、放電容量が１５ｍＡｈｇ−１であり、ほとんど放電することができないことが分かった。
【産業上の利用可能性】
【００９４】
本発明のリチウムイオンポリマー電池は、安全性とエネルギー密度に優れた電池を安価に提供できるため、移動体用途を初めとするリチウムイオンポリマー電池の利用の進歩に大きく貢献することができる。
【図１】
0006954399.tif 000002